(57)【要約】      （修正有）【課題】炭層を設けて発泡ポリエチレン、発泡ポリプロピレン、発泡ポリスチレン、発泡エチレン酢酸ビニルを寝具や衣料として使用した密閉気泡体の発泡樹脂を提供する。【解決手段】発泡ポリエチレン１、発泡ポリプロピレン、発泡ポリスチレン、発泡エチレン酢酸ビニルに柔軟な炭層２を設けると、炭層２によって水分の吸収発散機能、遠赤外線放出作用、臭いの吸収作用が生まれ、体を深部から温め代謝を活性化する望ましい寝具材料になる。【選択図】図１
2010120359.tif 000002
【特許請求の範囲】
【請求項１】
発泡ポリエチレン、発泡ポリプロピレン、発泡ポリスチレン、発泡エチレン酢酸ビニルのいずれか１つ、または２以上を張り合わせたものと、柔軟な炭層で構成されたことが特徴の複合材であり、寝具や衣類に使用すると、保温効果と温熱効果と消臭効果と吸水作用を得ることができる柔軟なシートである。
【請求項２】
請求項１の遠赤外線放射を増幅するためになされたものであり、炭層と発泡ポリエチレン、発泡ポリプロピレン、発泡ポリスチレン、発泡エチレン酢酸ビニルのいずれか１つ、または２以上を張り合わせた層の間、または炭層の反対面に、アルミ層を設けた構造であることが特徴の、保温効果と温熱効果と消臭効果と吸水作用を有する柔軟なシートである。
【請求項３】
請求項１、請求項２の炭層面を覆うように、布層を設けた構造が特徴であり、柔らかな肌触りで、保温効果と温熱効果と消臭効果と吸水作用を有する柔軟なシートである。
【発明の詳細な説明】
【技術分野】
【０００１】  炭層を設けて複合材化した発泡ポリエチレン、発泡ポリプロピレン、発泡ポリスチレン、発泡エチレン酢酸ビニルに関する。
【背景技術】
【０００２】  特願平成０６−０４２６４０に発泡ポリエチレン層の表面側にはアルミ蒸着ポリエステル層が形成され、さらにその上に接着剤としてのポリエチレンラミネート層を介してその裏面に印刷層が形成されているポリエステル層が形成される。一方、発泡ポリエチレン層の裏面側には接着剤としてのポリエチレンラミネート層を介してポリエステル層が形成された簡易毛布として使用できるシートはある。【０００３】  特願２００２−０８８９３０に酸素透過速度および二酸化炭素透過速度が１，０００〜７００，０００ｃｃ／ｍ２・ｄａｙ・ａｔｍかつ水蒸気透過量５０〜３００ｇ／ｍ２・ｄａｙ・ａｔｍ（ａｔ４０℃・９０％ＲＨ）の合成樹脂フィルムを用いて青果物を密封した包  装体において、包装体内の一部または全ての青果物と合成樹脂フィルムの間に０．００１５＜重量（ｇ）／体積（ｃｃ）＜０．６の通気性を有する物体を介在させてなることを特徴とする青果物の包装体で、通気性を有する物体が合成樹脂製スポンジ、発泡ポリスチレン、発泡ポリプロピレン、発泡ポリエチレン製ネット、不織布、糸瓜、紙、綿のいずれか１つ、あるいはこれらを組み合わせたものである青果物の包装体はある。【０００４】  このように、発泡樹脂で密閉気泡体である発泡ポリエチレン、発泡ポリプロピレン、発泡ポリスチレン、発泡エチレン酢酸ビニルは安価で柔らかく、保温性があり、衝撃を吸収し、加工性に優れているため多くの用途に使用されている。【０００５】  しかし、発泡樹脂は密閉気泡体であるため保温効果には優れているが、肌触りが悪く、通気性がないため寝具や衣類への用途は限定されていた。
【特許文献１】特願平成０６−０４２６４０
【特許文献２】特願２００２−０８８９３０
【発明の開示】
【解決しようとする課題】
【０００６】  発泡ポリエチレン、発泡ポリプロピレン、発泡ポリスチレン、発泡エチレン酢酸ビニルなどの発泡樹脂は安価で、軽くて、柔らかく、密閉気泡体のため通気性がなくて保温性がよく、衝撃吸収性があり、一定の強度があり、加工性に優れているが、通気性がなく水を吸収しない性質がある。
【０００７】  発泡ポリエチレン、発泡ポリプロピレン、発泡ポリスチレン、発泡ポリエチン酢酸ビニルの片面にアルミを蒸着させた２層構造のシートは、発泡樹脂の断熱性、保温性を利用したものであり、既に存在している。
【０００８】  発明者は独立気泡を有する発泡樹脂の通気性がなく、水を吸収しない性質を改善し、優れた保温性を保持し、新たに炭の吸着性、温熱効果を加えて、寝具や衣類に利用できるように複合材化を志向した。
【０００９】  寝具や衣料として使用する場合には、発泡ポリエチレン、発泡ポリプロピレン、発泡ポリスチレン、発泡エチレン酢酸ビニルの保温特性を保持しながら、水分の吸収発散機能を持たせ、肌触りをよくすることが必要である。
【００１０】  更に人体を内部から加熱して、健康を維持できれば、望ましい寝具や衣料として利用できる新しい素材になる。
【課題を解決する手段】
【００１１】  発泡ポリエチレン、発泡ポリプロピレン、発泡ポリスチレン、発泡エチレン酢酸ビニルに柔軟性がある炭層を設けると、水分の吸収発散機能を得ることばかりか、人体内部を暖める温熱作用と消臭作用を持たせることが出来る。
【００１２】  木炭は自重の約８０パーセントの水を吸収し、水蒸気放出性に優れている。また、比表面積が大きく、空気を浄化する機能に優れているため、心地よい生活環境を提供できる。
【００１３】  炭は活性炭、木炭、竹炭など植物由来のものであればよく、３０ミクロン未満に微細化した炭粉を使用すると、ざらざらする摩擦感はあるが、適度の刺激があり肌心地がよい。
【００１４】  遠赤外線放射特性において、特に木炭の放射率、放射出力は、理想黒体に近似している。個人差はあるが、当社の測定試験によると、シーツの大きさの白炭シートを使用した場合、３℃以上表面体温を上昇させる作用があった。
【００１５】  このように発泡ポリエチレン、発泡ポリプロピレン、発泡ポリスチレン、発泡エチレン酢酸ビニルに柔軟性がある炭層を設けて複合材化すると、保温性に優れて人体内部を暖め寝室の空気も浄化する多機能を有した新しい素材ができ、健康維持に役立つ。
【００１６】  柔軟な炭層を得るためには、炭粉とエチレン酢酸ビニル樹脂エマルジョン接着剤を混合して得た炭塗料を使用するのが望ましいが、水性ラテックス系接着剤や水性で柔軟性がある接着剤であればエチレン酢酸ビニル樹脂接着剤でなくてもよい。
【００１７】  炭層は、発泡ポリエチレン、発泡ポリプロピレン、発泡ポリスチレン、発泡エチレン酢酸ビニルに炭塗料を適切な厚みで塗布して得るが、樹脂は接着性が悪く、特に発泡ポリエチレンは難接着材料で接着困難である。
【００１８】  接着性を良くするため、接着面を接着プライマー、コロナ放電、研磨などで表面処理した後、炭塗料を接着させる。接着後乾燥すれば、炭層ができる。
【００１９】  炭は破砕して汚れる性質があるため、破砕限界の１５ミクロン程度の微小化した炭粉を使用するのが好ましく、炭塗料中の接着剤固形物重量比を２７パーセント以上にすれば通常では汚れない。
【００２０】  炭層の厚みは０．２ｍｍ程度がよいが炭量が多いほど水分の吸収がよく、さらさらして心地よい。
【００２１】  請求項１は発泡ポリエチレン、発泡ポリプロピレン、発泡ポリスチレン、発泡エチレン酢酸ビニルのいずれか１つ、または二以上を張り合わせたものと、柔軟な炭層で構成されていることが特徴であり、夫々の発泡樹脂による優れた保温性、炭による遠赤外線放射作用によって体内部を加熱する温熱特性と空気浄化作用、吸水作用、双方が有する柔軟性がある素材になる。
【００２２】  請求項２は請求項１にアルミ層を加えて３層構造にしたことが特徴であり、遠赤外線がアルミに反射する性質を利用して、人体に放射される遠赤外線をより多くするために実施されたものである。
【００２３】  請求項３は請求項１、請求項２の炭層の上に肌心地がよい布を張り合わせて、４層構造にしたことが特徴である。
【００２４】  炭層は樹脂と炭粉で構成されていて、固形物重量比は炭粉が６７％重量程度で、樹脂が３３％重量程度が好ましい混合重量比である。炭層の厚さは概ね０．２ｍｍが適当であるが、これより厚くても薄くてもよい。
【００２５】  炭層を設けるため、溶剤系接着剤を使用した炭塗料を使用すると、炭が溶剤を吸着するため臭いが長期間保持され問題が残る。したがって接着剤は水溶性のものを使用しなければならない。
【００２６】  しかし、水溶性接着剤は合成樹脂には接着しにくい、特に発泡ポリエチレンは水をはじくため接着しにくい。よって、接着させるために、表面をコロナ放電などで傷つけて接着させたり、表面をヤスリで研磨したり、接着プライマーを使用したりして接着する。
【００２７】  また、炭層は発泡樹脂に順応して折り曲げ、伸縮しなければならないため、炭塗料には柔軟性のある接着剤、例えばエチレン酢酸ビニル樹脂エマルジョン接着剤、ラテックス系接着剤、シリコンゴム系接着剤を使用する。
【発明の効果】
【００２８】  炭は遠赤外線中の育成光線を多く放射する特性がある。育成光線は身体深部に到達して水分子中の水素原子を振動させ、細胞の活性化を経て人体深部を暖める作用がある。
【００２９】  内部から体が暖まると、細胞代謝が活性化して健康維持に役立つ、発泡樹脂には衝撃吸収性、保温性があり温まった体温を冷えから守る作用がある。また炭には吸着作用があるため、汗や臭いを吸着して睡眠環境も整える。
【発明を実施するための最良の形態】
【００３０】  発泡ポリエチレンシートをコロナ放電で表面処理する。一方で、エチレン酢酸ビニル樹脂エマルジョン接着剤と炭粉を１：１の重量比率で混合し、適量の水を加えて、炭塗料を得る。【００３１】  表面処理した発泡ポリエチレン面に、１平方メートル当り３００ｇの炭塗料を塗布する。乾燥すると水が蒸発して厚さが約０．２４ｍｍのエチレン酢酸ビニル樹脂と炭粉で構成された炭層を得る。【００３２】  エチレン酢酸ビニル樹脂エマルジョン接着剤の固形物重量比率は約５２パーセントであるため、炭層の炭粉比率は６７％になり、吸着性は保持される。
【産業上の利用分野】
【００３３】  シーツなどの寝具、ひじ、膝、足、背中、腹回りなどの冷える部分への温熱具として使用できる。また植物の幹に巻くと、細胞代謝の活性化を促し成長促進、耐病性の向上などを得る事ができる。
【図面の簡単な説明】
【００３４】
【００３５】
【図１】は発泡ポリエチレンと炭層で構成されたシートの概略斜視図である。
【図２】は炭層と発泡ポリエチレンとアルミ層の順で構成されたシートの概略斜視図である。
【図３】は炭層とアルミ層と発泡ポリエチレンの順で構成されたシートの概略斜視図である。
【図４】はアルミ層と発泡ポリエチレンと炭層と布で構成されたシートの概略斜視図である。
【符号の説明】
１  発泡ポリエチレン
２  炭層
３  アルミ層
４  布
【図１】
2010120359.tif 000003
【図２】
2010120359.tif 000004
【図３】
2010120359.tif 000005
【図４】
2010120359.tif 000006
【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
表面を酸化処理した密閉気泡体の発泡ポリエチレンシート、発泡エチレン酢酸ビニルシートのいずれか１つ、または複数を張り合わせた片面または両面に、炭粉とエチレン酢酸ビニル樹脂で構成された炭層を設けた構造が特徴である炭発泡シート。
【請求項２】
表面を酸化処理した密閉気泡体の発泡ポリエチレンシート、発泡エチレン酢酸ビニルシートのいずれか１つ、または複数を張り合わせた片面か中にアルミ層を設けたシートであり、シートの片面か両面に、炭粉とエチレン酢酸ビニル樹脂で構成された炭層を設けた構造が特徴である炭発泡シート。
【請求項３】
前記請求項１、請求項２の炭層を構成する炭量が５０％重量以上であることが特徴の炭発泡シート。
【請求項４】
概炭発泡シートの炭層を布で覆った構造が特徴の炭発泡シート。
【請求項５】
伸縮自在の伸縮布を袋状に成形し、その中に概炭発泡シートを含む炭層を設けた発泡樹脂を１枚以上封入した構造が特徴のシート封入バンドであり、袋状に成形した伸縮布の両端に、マジックテープに代表される寸法が調整できる留め具を備えているものと、袋状に成形した伸縮布の両端を繋いで円筒形に成形したサポータがある。
【請求項６】
請求項１〜請求項４の概炭発泡シートを含む炭層を設けた発泡樹脂と、衝撃吸収体を重ねたものを、袋状に加工した布に封入した構成が特徴の座布団やクッションである。
【請求項７】
概炭発泡シートを含む炭層を設けた発泡樹脂を、パンツの腰部または腹部のいずれか、または双方に設けた構造が特徴であり、設ける場所はパンツの内面か外面か中である炭パンツ。
【手続補正２】
【補正対象書類名】明細書
【補正対象項目名】全文
【補正方法】変更
【補正の内容】
【発明の詳細な説明】
【技術分野】
【０００１】  炭層を設けた密閉気泡体の発泡ポリエチレンシート、発泡エチレン酢酸ビニルシートに関する。
【背景技術】
【０００２】  実用新案登録第３１０１４８２号に発泡合成樹脂層を有する保温マットにおいて、前記発泡合成樹脂層の上に直接的にあるいは間接的に備長炭粉末の層を設けたことを特徴とする保温マットはある。【０００３】  前記保温マットは発泡合成樹脂とあり、連続気泡構造である連続気泡体の発泡合成樹脂、密閉気泡構造である密閉気泡体の発泡合成樹脂を含めたものである。連続気泡体は通気性がよく、密閉気泡体は通気性がない。寝具として肌近く使用する場合には、通気性の有無が使用感を決定的に決めてしまうためにその違いは大きい。【０００４】  前記保温マットは、備長炭の粉末をグラビア印刷のインクに略２０重量％混合したものとあるため、乾燥して成形された備長炭粉末層は、約３０％重量の備長炭と約７０％重量のグラビア印刷のインク樹脂で構成される。樹脂と備長炭粉の混合物で成形された炭層では、樹脂量が５０％重量以上になると、備長炭粉が樹脂層に覆われて、急速に吸着性が減少し吸水性も同様に低下する。特に備長炭量が３０％重量では吸水性はほとんど無くなり、炭特有の吸着性、調湿性に関わる機能の大半は失わる。このように炭層は構成要素の比率や性質によって大きく変わる。前記実用新案の備長炭の層は、備長炭は混合しているが樹脂層の性質に近似する。【０００５】  また、グラビア印刷のインクに備長炭を混合するとあるが、グラビア印刷のインクにはエポキシ系、ウレタン系、アクリル系、ポリエステル系など多くの種類がある。インクの種類によって備長炭の層の構成が変わり、特に柔軟性が大きく異なり、耐水性も異なる。【０００６】  人は寝ている間に多くの汗をかくため、身体近くに使用する敷きマットには、調湿機能が必要な条件であり、吸水性のないマットは不快である。特に前記発泡樹脂が密閉気泡体の場合は寝具や衣類としては不適である。【０００７】  更に、遠赤外線は有機物に吸収される性質のため、前記保温マットの明細書中にある敷布団の下に敷く使用方法では、遠赤外線の多くが敷布団に吸収されて人体に作用することは期待できない。【０００８】  このように前記実用新案は、備長炭の層が７０％重量の樹脂分と３０％重量の備長炭で構成されているため、樹脂中に備長炭が混入している様であって、備長炭の特徴である吸着性や吸水性に関わる機能の大半が失われている。【０００９】  特願２００３−１８４８７８に２枚の職布の内側面に発泡樹脂接着層をバインダーとしてコーティングし、その発泡樹脂接着層の間に、遠赤外線を放出する特殊セラミックとマイナスイオンを放出する天然鉱石と、活性炭の混合粉材を均等に分散保持し、その発泡樹脂接着層を介して、２枚の織布と特殊セラミックと天然鉱石と活性炭を弾性と通気性を保って接着する休息敷物はある。【００１０】  前記休息敷物は混合粉材を、通気性に富んだ発泡樹脂で挟着する方式や縫製による方式で封じるものである。【００１１】  特願平成０６−０４２６４０に発泡ポリエチレン層の表面側にはアルミ蒸着ポリエステル層が形成され、さらにその上に接着剤としてのポリエチレンラミネート層を介してその裏面に印刷層が形成されているポリエステル層が形成される。一方、発泡ポリエチレン層の裏面側には接着剤としてのポリエチレンラミネート���を介してポリエステル層が形成された簡易毛布として使用できるシートはある。【００１２】特願２００２−０８８９３０に酸素透過速度および二酸化炭素透過速度が１，０００〜７００，０００ｃｃ／ｍ２・ｄａｙ・ａｔｍかつ水蒸気透過量５０〜３００ｇ／ｍ２・ｄａｙ・ａｔｍ（ａｔ４０℃・９０％ＲＨ）の合成樹脂フィルムを用いて青果物を密封した包装体において、包装体内の一部または全ての青果物と合成樹脂フィルムの間に０．００１５＜重量（ｇ）／体積（ｃｃ）＜０．６の通気性を有する物体を介在させてなることを特徴とする青果物の包装体で、通気性を有する物体が合成樹脂製スポンジ、発泡ポリスチレン、発泡ポリプロピレン、発泡ポリエチレン製ネット、不織布、糸瓜、紙、綿のいずれか１つ、あるいはこれらを組み合わせたものである青果物の包装体はある。【００１３】  このように、発泡ポリエチレンシート、発泡エチレン酢酸ビニルシートは安価で柔らかく、保温性があり、衝撃を吸収し、加工性に優れているため多くの用途に使用されているが、炭の特性を失うことなく低コストで使いやすい、炭層が構成されているシートはなかった。【００１４】  発泡樹脂には連続気泡体と密閉気泡体があり、連続気泡体は通気性があり、密閉気泡体は通気性がない、密閉気泡体の保温効果は連続気泡体より優れているが、肌触りが悪く、通気性がないため寝具や衣類への用途は限定されていた。
【特許文献１】実用新案登録第３１０１４８２号
【特許文献２】特願２００３−１８４８７８
【特許文献３】特願２００２−０８８９３０
【特許文献４】特願Ｈ０６−０４２６４０
【発明の開示】
【解決しようとする課題】
【００１５】  発泡樹脂には密閉気泡体と連続気泡体がある。連続気泡体は骨格構造が存在するだけで、空気層が連なった構造であり、密閉気泡体は小さな風船が集合したように独立した空気層が連なって一体化した構造である。連続気泡体は通気性に優れていて、密閉気泡体は通気性はないが保温性にすぐれている。どちらの発泡体も柔軟性やクッション性には優れているが、連続気泡体と密閉気泡体では原料は同じでも構造、性質は異なる。
【００１６】  密閉気泡体の発泡樹脂である発泡ポリエチレンシート、発泡エチレン酢酸ビニルシートなどは安価で、軽くて、柔らかく、クッション性があり、特に保温性がよく、加工性に優れているが、通気性がない。以下に記す発泡ポリエチレンシート、発泡エチレン酢酸ビニルシートは密閉気泡体であり、簡略化のためにまとめて密閉発泡樹脂シートと記す場合がある。
【００１７】  炭粉を接着剤に混合して塗布すれば、簡単に発泡合成樹脂上に炭層を得ることはできる。しかし、炭層は樹脂と炭粉で構成されていて、炭層中の樹脂量が５０％重量以上だと吸水性はほぼ無くなる。吸着性も吸水性に比例して低下し、遠赤外線作用も炭量に比例して低下する。また、炭粉量が５０％未満であれば、熱可塑性樹脂に混合して大量に押出し成形できるが、炭の特性の大半が失われる。
【００１８】  発明者は、寝具や衣料としての材料にするために、柔らかな構造で炭の特性を保持する炭層と、保温性に優れた密閉発泡樹脂シートを一体化した構成のシートの開発に取り組んだ。以下に記す炭や炭粉は、木炭、竹炭、活性炭などの植物由来炭を指す。
【００１９】  炭層は炭粉と接着剤の混合物で得るが、炭層の柔らかさ、耐水強度は接着剤に含まれている樹脂に関わり、吸着性、吸水性、調湿性、遠赤外線放射特性は炭量に関わる。シートにおける柔らかさ、クッション性、保温性は密閉発泡樹脂シートの種類に関わる。
【課題を解決する手段】
【００２０】  炭には吸着性や吸水性や遠赤外線放射作用や調湿作用があることは公知であり、体を温め、空気を浄化する機能に優れていて、心地よい生活環境を提供できる。炭層と密閉発泡樹脂シートを一体化した構成のシートは、密閉発泡樹脂の特性に加えて炭の特性も得ることができる材料になる。しかし炭層を構成する樹脂量を好ましくは３０％重量未満、少なくとも５０％重量未満にしなければ、このような炭の特性は保持できない。
【００２１】  炭層を設ける時に炭粉と接着剤を混合した炭塗料が必要であるが、従来の炭塗料中の炭粉比率はＡ社製では５％重量でアクリル樹脂を使用している。Ｂ社製では２０％重量でナイロン樹脂を使用している。炭層に成形した場合の炭量は概ねＡ社９％とＢ社３２％であり、炭の特性の大半は失われる。
【００２２】  このように、従来の炭塗料は炭粉量が少なく、炭本来の特性を生かすことはできない。また、アクリル樹脂やナイロン樹脂では、密閉発泡樹脂の柔軟性に順応して伸縮できない。
【００２３】  発明者はエチレン酢酸ビニル樹脂エマルジョン接着剤は炭粉を多量に混入しても、炭粉の剥離や汚れがなく、耐水性があり、柔軟性を失わない性質があることを発見した。そこで、本発明ではエチレン酢酸ビニル樹脂エマルジョン接着剤に炭粉と水を加えた炭塗工液を開発し、攪拌しながら塗工する方法によって、炭量が７０％重量の炭層を得ることが実現した。
【００２４】  体を温める温熱効果は遠赤外線によるものであるが、例えば三重大学生物資源学部生物資源学科での湿潤粉体層の乾燥特性に関する資料では、サツマイモに照射された赤外線が百分の一にまで減衰する深さを０．数ｍｍと推定している。一方で東京農業大学応用化学科でのサツマイモの充填層加熱におけるマルトース生成量と伝熱機構に関する資料では、サツマイモ内部まで遠赤外線が作用して加熱するとある。発明者の体験でも、遠赤外線は有機物に吸収される性質であり、炭発泡シート炭層部と体の間に、例えば厚い毛布などがあると、遠赤外線の多くが毛布に吸収されて温熱効果は減少する。このため、体に近接して使用しなければ効果は得られない。
【００２５】  使用する炭は白炭や竹炭が好ましいが、黒炭や活性炭でもよく、植物由来炭であればよい。
【００２６】  使用する炭粉径は０．３ｍｍ粒径以下に微細化した炭粉でよいが、０．１〜０．２ｍｍ粒径を使用すると、ざらざらする摩擦感はあるが、適度の刺激があり肌心地がよい。
【００２７】  炭層は、密閉発泡樹脂シートに炭塗工液を適切な厚みで塗工して得るが、樹脂シート類は概ね接着性が悪く、特に発泡ポリエチレンシートは難接着材料で接着困難である。
【００２８】  接着性を良くするためには、例えば発泡ポリエチレンシートの表面をコロナ放電で酸化処理するのが望ましいが、接着プライマーや紫外線放射で表面処理してもよい。
【００２９】  炭層は使い勝手のよさや肌心地のよさを考慮すると０．０５〜０．１５ｍｍ程度の厚みが望ましいが、０．０５ｍｍ未満や０．１５ｍｍ以上でも効果を得ることができる。
【００３０】  使用する密閉発泡樹脂シートの厚さは２〜５ｍｍの範囲が好ましく、張り合わせて使用してもよい。また、発泡倍率によって柔らかさが変化するので、用途によって適切な発泡倍率のものを使用すればよい。
【発明を実施するための最良の形態】
【００３１】  発泡ポリエチレンシートの片面または両面をコロナ放電で表面処理する。一方で、例えばエチレン酢酸ビニル樹脂エマルジョン接着剤１０重量と炭粉１２重量と水３重量を混合して、炭塗工液を得る。【００３２】  概炭塗工液を用いて、コロナ処理した発泡ポリエチレンシート面に塗工する。塗工機械にはカーテンコータ、ナイフコータ、ロールコータ、マルチコータの他、どのような塗工機械を使用しても塗工して乾燥することが可能であり、炭発泡シートができる。【００３３】  例えば、１平方メートル当り１００ｇの炭塗料を塗工すると、水分が蒸発してエチレン酢酸ビニル樹脂と炭粉で構成された、厚さ約０．１ｍｍの炭層を得る。得た炭層は柔軟性に優れていて密閉発泡樹脂シートの伸縮に順応して剥離しない。【００３４】エチレン酢酸ビニル樹脂エマルジョン接着剤中の水分量は、概ね４８％重量であるため、炭層の炭量は約７０％重量となり、吸着性、吸水性、調湿性、遠赤外線放射は保持される。
【実施例１】
【００３５】  請求項１は、表面を酸化処理した密閉気泡体の発泡ポリエチレンシート、発泡エチレン酢酸ビニルシートのいずれか１つ、または複数を張り合わせた片面または両面に、炭粉とエチレン酢酸ビニル樹脂で構成された炭層を設けた構造が特徴である炭発泡シート。【００３６】  図１で示すと、例えば発泡ポリエチレンシート（１）と、炭粉とエチレン酢酸ビニル樹脂で構成された炭層（２）が一体化した構造の炭発泡シートである。【００３７】  このようにして得た、例えば炭粉量が７０％重量の炭層（２）を設けた発泡ポリエチレンシートは、表面を酸化処理しているため又エチレン酢酸ビニル樹脂の性質から、手でくしゃくしゃにしても炭層（２）の剥離がなく、発泡ポリエチレンシートと一体化していて汗を吸収して汚れない。
【実施例２】
【００３８】  請求項２は、表面を酸化処理した密閉気泡体の発泡ポリエチレンシート、発泡エチレン酢酸ビニルシートのいずれか１つ、または複数を張り合わせた片面か中にアルミ層を設けたシートであり、シートの片面か両面に、炭粉とエチレン酢酸ビニル樹脂で構成された炭層を設けた構造が特徴である炭発泡シートであり、遠赤外線がアルミニウムに反射する性質を利用して、人体に放射される遠赤外線をより多くするために実施されたものである。【００３９】  図２で示すと、発泡ポリエチレンシート（１）の片面にアルミ層（３）を設け、発泡ポリエチレンシート（１）面に炭層（２）を設けた構成でもよく、図３のようにアルミ層（３）面に炭層（２）を設けた構成でもよい。
【実施例３】
【００４０】  請求項３は、請求項１、請求項２の炭層の炭粉量を５０％重量以上にしたことが特徴の炭発泡シートである。炭本来の特性を保持するためには炭量が５０％重量以上の炭層が必要である。【００４１】  概炭塗工液に鉱石粉、セラミックス粉のいずれかまたは複数を混合した炭混合塗工液を得て、概炭層に替えて炭混合物層を設けて炭発泡シートを得てもよい。
【実施例４】
【００４２】  請求項４は請求項１〜請求項３の概炭発泡シートの炭層部を布で覆った構造が特徴の柔軟な炭発泡シートである。【００４３】  例えば、図４で示すように、袋状に加工した布（４）に炭層（２）を設けた発泡ポリエチレンシート（１）を封入した構成のものと、例えば、図５で示すように炭層部だけを布で覆った構造のものがある。袋状に加工した布に１以上のゴムバンドを設け、概炭発泡シートを封入すると何処にでも取り付けできる炭発泡シートになる。
【実施例５】
【００４４】  請求項５は、伸縮自在の伸縮布を袋状に成形し、その中に概炭発泡シートを含む炭層を設けた発泡樹脂を１枚以上封入した構造が特徴のシート封入バンドであり、袋状に成形した伸縮布の両端に、マジックテープに代表される寸法が調整できる留め具を備えているものと、袋状に成形した伸縮布の両端を繋いで円筒形に成形したサポータである。【００４５】  図６で示すと、１枚の概炭発泡シートを含む炭層（２）を設けた発泡樹脂（１１）を、例えばマジックテープ（７）などの留め具を備えた伸縮自在の伸縮布（５）の中に封入して動かなくしたことが特徴のシート封入バンドであり、ヒザ、腹、枕などに巻きつけて固定するものである。概炭発泡シートを含む炭層（２）を有する発泡樹脂（１１）を袋から取り外しできるように、切断部（６）を設けているが無くてもよい。【００４６】  図７で示すと２枚の概炭発泡シートを含む炭層（２）を設けた発泡樹脂（１１）を、伸縮自在の伸縮布（５）の中に封入して動かなくしたシート封入バンドであり、ＡとＢを繋いで図８−２に示すように円筒形に成形したサポータである。特にヒザやヒジなどの伸縮する部分に適したような形であり、炭層を有する発泡樹脂を袋から取り外しできるように、伸縮布（５）の一部に切断部（６）を設けているが無くてもよい。更に滑らかな動きができるような切断部（６）も設けているが無くてもよい。【００４７】  図８−１は１枚の概炭発泡シートを含む炭層を設けた発泡樹脂を伸縮自在の伸縮布の中に封入して動かなくした、図７の概炭発泡シートを含む炭層を設けた発泡樹脂を１枚にして、シート封入バンドのＡとＢを繋いで円筒形に成形したサポータの斜視図である。【００４８】  図８−２は２枚の概炭発泡シートを含む炭層を設けた発泡樹脂を伸縮自在の伸縮布の中に封入して動かなくして、図７のシート封入バンドのＡとＢを繋いで円筒形に成形したサポータの斜視図である。【００４９】  使用する概炭発泡シートを含む炭層を設けた発泡樹脂の厚さや寸法、シート封入バンドの寸法は、用途に応じてさまざまである。
【実施例６】
【００５０】  請求項６は請求項１〜請求項４の概炭発泡シートを含む炭層を設けた発泡樹脂と、衝撃吸収体を重ねたものを、袋状に加工した布に封入した構成が特徴の座布団やクッションである。【００５１】  図９で示すと、概炭発泡シートを含む炭層（２）を設けた発泡樹脂（１１）と衝撃吸収体（９）と袋状に加工した布（４）で構成されているのが特徴の座布団である。衝撃吸収体（９）には発泡樹脂や綿など衝撃吸収性があれば何を使用してもよい。袋状に加工した布（４）に例えばチャックなどの開閉口を設けてもよい。
【実施例７】
【００５２】  請求項８は、概炭発泡シートを含む炭層を設けた発泡樹脂をパンツの内面、中、外面の腰部または腹部のいずれか、または双方に設けたことが特徴の炭パンツである。【００５３】  図１０で示せば、概炭発泡シートを含む炭層（２）を設けた発泡樹脂（１１）を一般的なパンツ（１２）の内面腹部に貼り付けて一体としたものであるが、設ける場所は内面腰部でも内面腹部と内面腰部の双方でもよい。またパンツ（１２）の外面に設けてもよい。袋状の布で成形されたパンツでは中面に設けてもよい。炭層（２）は体側にするのが好ましいがパンツ（１２）側でもよい。【００５４】  図１１はパンツの伸縮部（１３）を広くした特殊なパンツであり、概炭発泡シートを含む炭層（２）を設けた発泡樹脂（１１）を袋状に成形した伸縮布に封入して伸縮部（１３）に成形したものである。概炭発泡シートを含む炭層（２）を設けた発泡樹脂（１１）が移動しないよう留めを設けるとよい。伸縮部の幅は５〜２０ｃｍで、１０〜１４ｃｍが好ましい。概炭発泡シートを含む炭層を設けた発泡樹脂の厚さは２〜５ｍｍである、長さは６〜３０ｃｍで、好ましくは１０〜２０ｃｍである。【００５５】  概炭発泡シートを含む炭層を設けた発泡樹脂をパンツに設ける方法は接着、縫製、封入による。またパンツはトランクス、ブリーフ、サポートなどに関わらずどのような種類でもよい。【００５６】  概炭発泡シートの炭層は、エチレン酢酸ビニル樹脂と炭粉で構成されていて、炭量が６５〜７５％重量程度が望ましく、５０〜８０％の範囲内が適当である。
【発明の効果】
【００５７】  例えば、請求項４の炭層を布で覆った構造が特徴の柔軟な炭発泡シート上に寝ると、クッション性がよく、優れた保温効果で体を冷えから守り、更に遠赤外線作用で内部から体が暖まって細胞代謝が活性化して健康維持に役立つ。布に吸収されたは汗を炭層が吸収して素早く発散するため湿気ることなく、さらさらしている。また汗臭や布団や部屋の臭いを吸着して清浄な空気を作り熟睡環境を整える。
【産業上の利用分野】
【００５８】  炭発泡シートを植物の幹に巻くと、細胞代謝の活性化を促し成長促進、耐病性の向上などを得る事が期待できる。車の内部を覆うと室内浄化作用があり、快適な室内空間ができる。
【００５９】
【図面の簡単な説明】
【００６０】
【図１】は発泡ポリエチレンシートと炭層で構成された炭発泡シートの概略斜視図である。
【図２】は発泡ポリエチレンシートとアルミ層と炭層で構成された炭発泡シートの概略斜視図である。
【図３】は発泡ポリエチレンシートと炭層とアルミ層で構成された炭発泡シートの概略斜視図である。
【図４】は袋状に加工された布に封入された炭層を設けた発泡ポリエチレンシートの概略構造斜視図である。
【図５】は発泡ポリエチレンシートとアルミ層と炭層と布で構成された炭発泡シートの概略斜視図である。
【図６】は留め具を備えたシート封入バンドの概略断面斜視図である。
【図７】は２枚の概炭発泡シートを含む炭層を設けたシート封入バンドの概略断面斜視図である。
【図８−１】は１枚の概炭発泡シートを含む炭層を設けた発泡樹脂を封入したサポータの斜視図である。
【図８−２】は２枚の概炭発泡シートを含む炭層を設けた発泡樹脂を封入したサポータの斜視図である。
【図９】は座布団の概略構造斜視図である。
【図１０】は炭パンツの概略斜視図である。
【図１１】は特殊な炭パンツの概略斜視図である。
【符号の説明】
【００５９】  １  発泡ポリエチレンシート
２  炭層
３  アルミ層
４  布
５  伸縮布
６  切断部
７  マジックテープ
８  開閉部
９  衝撃吸収体
１０  ホルダー
１１  発泡樹脂
１２  パンツ
１３  伸縮部
【手続補正３】
【補正対象書類名】図面
【補正対象項目名】全図
【補正方法】変更
【補正の内容】
【図１】
2010120359.tif 000007
【図２】
2010120359.tif 000008
【図３】
2010120359.tif 000009
【図４】
2010120359.tif 000010
【図５】
2010120359.tif 000011
【図６】
2010120359.tif 000012
【図７】
2010120359.tif 000013
【図８−１】
2010120359.tif 000014
【図８−２】
2010120359.tif 000015
【図９】
2010120359.tif 000016
【図１０】
2010120359.tif 000017
【図１１】
2010120359.tif 000018